ПОЛОТНО ГИДРОИЗОЛЯЦИОННОЕ

Полезная модель относится к области строительных и ремонтных работ и может быть использована для защиты почвы и подземных сооружений от проникновения в них химических загрязнений.
Известно многослойное полотно, содержащее два слоя, которые выполнены из иглопробивного шерстеподобного материала, между которыми размещен наполнитель, (см. патент США №3452413, Кл. D 04 H 17/00, 1969 г.)
Недостатком этого полотна является недостаточная устойчивость к действию кислот и щелочей, к солнечному свету и к атмосферным осадкам, а также к воздействию плесневых грибков.
Наиболее близким к предлагаемой полезной модели по совокупности существенных признаков является полотно гидроизоляционное, содержащее два слоя, выполненные из иглопробивного нетканого материала, между которыми размещен наполнитель, выполненный из полиэтиленовой пленки (см. патент РФ №50226, кл. D 04 H 3/12, 2005,)
Это устройство, также как и заявленное, является гидроизоляционным, устойчивым к воздействию на него кислот и щелочей. Недостатком
этого полотна является низкая устойчивость к действию солнечного света и к атмосферным воздействиям.
Данное техническое решение принято за прототип
Техническим результатом при использовании заявленной полезной модели является повышение устойчивости полотна к действию солнечного света и атмосферным воздействиям.
Указанный технический результат достигается тем, что в полотне гидроизоляционном, содержащем два слоя, выполненные из иглопробивного нетканого материала, между которыми размещен наполнитель, выполненный из полиэтиленовой пленки, иглопробивной нетканый материал представляет собой смесь полиакрилонитрильных и полиэфирных волокон.
На прилагаемом чертеже (фиг.1) изображено полотно.
Полотно гидроизоляционное содержит иглопробивные нетканые слои 1 и 2, выполненные из смеси полиакрилонитрильных и полиэфирных волокон. Между слоями 1 и 2 размещен средний слой 3, выполненный из полиэтиленовой пленки и соединенный со слоями 1 и 2 с помощью термического воздействия.
По физико-механическим показателям полотно соответствует требованиям, указанным в таблице 1.
Таблица 1.
Наименование показателей/варианты
1
2
3
Поверхностная плотность одного слоя не тканого материала, г/м2
200+10%
250+10%
300+10%
Толщина полиэтиленового слоя, мкм
200-300
200-300
200-300
Неровнота по поверхностной плотности, %
10
10
10
Длина полотна в рулоне, м
40
40
40
Ширина полотна, мм
1600+50
1600+50
1600+50
В таблице 2 приведен состав смесок для выработки полотна.
Таблица 2.
Наименование компонентов
Состав компонентов смеси по вариантам в %
1
2
3
Волокно полиэфирное
80
82,5
85
Волокно полиакрилонитильное
20
17,5
15
Полотно выпускается в рулонах, которые могут состоять из одного или из двух полотен. Готовый рулон перевязывают в двух местах прочным жгутом и складируют в местах, предотвращающих их загрязнение и механические повреждения. Полотно транспортируется всеми видами транспорта в крытых транспортных средствах в соответствии с правилами перевозки грузов. В месте проведения строительных или ремонтных работ рулоны раскатывают, укладывают полотна с нахле-стом друг на друга и фиксируют от смещения.
Предлагаемая полезная модель может быть использована в качестве экранов для защиты почвы или подземных сооружений от проникновения в них химических загрязнений. Полотно устойчиво к воздействию плесневых грибков и влаги, морозоустойчиво до -45 градусов по Цельсию. За счет использования полиакрилонитрильных волокон, заявленное полотно обладает повышенной устойчивостью к воздействию солнечного света и атмосферным воздействиям, что позволит увеличить срок его службы.